(57)【特許請求の範囲】
【請求項１】
ハロゲン化ハイドロオレフィン、及び、沸点が１２０℃以上５５０℃以下の高沸点炭化水素を含有し、密度が１０ｋｇ／ｍ3以上１５０ｋｇ／ｍ3以下のフェノール樹脂発泡体であって、
前記フェノール樹脂発泡体内の空間体積２２．４×１０-3ｍ3あたりのハロゲン化ハイドロオレフィン含有量Ｘ（単位：ｍｏｌ）の値が０．０５以上０．８５以下であり、
前記フェノール樹脂発泡体内中に含まれる前記ハロゲン化ハイドロオレフィン、並びにフェノール樹脂発泡体中に任意に含まれる塩素化飽和炭化水素及び／又は炭素数が６以下の炭化水素の総量中のハロゲン化ハイドロオレフィン比率が１０ｍｏｌ％以上１００ｍｏｌ％以下であり、
前記フェノール樹脂発泡体を粉砕してクロロホルム中で抽出処理を行った際にクロロホルム中に抽出された沸点が１２０℃以上５５０℃以下の高沸点炭化水素の、前記フェノール樹脂発泡体内の空間体積２２．４×１０-3ｍ3あたりの抽出量Ｙ（単位：ｇ）の値が、下記式（１）で算出される係数ａ以下、且つ、下記式（２）で算出される係数ｂ以上の範囲内にあり、
ａ＝−１１．６１Ｘ＋３１．５７  ・・・（１）
ｂ＝２．６７Ｘ−０．０６  ・・・（２）
前記沸点が１２０℃以上５５０℃以下の高沸点炭化水素が、圧力１０１．３２５ｋＰａ、温度３０℃において液状であり、
４０℃環境下における熱伝導率と１０℃環境下における熱伝導率の差が０．００００Ｗ／ｍ・Ｋ以上であり、
１０℃環境下における熱伝導率が０．０２００Ｗ／ｍ・Ｋ以下であり、
１１０℃、１４日間の加速試験後の１０℃及び４０℃環境下における熱伝導率の悪化幅（加速試験後の熱伝導率−加速試験前の初期熱伝導率）が、０．００５０Ｗ／ｍ・Ｋ以下である、フェノール樹脂発泡体。
【請求項２】
前記フェノール樹脂発泡体内中に含まれる前記ハロゲン化ハイドロオレフィンが、１，１，１，４，４，４−ヘキサフルオロ−２−ブテン及び１−クロロ−３，３，３−トリフルオロプロペンからなる群から選ばれる少なくとも１種のハロゲン化ハイドロオレフィンを１０ｍｏｌ％以上１００ｍｏｌ％以下含み、
前記フェノール樹脂発泡体内中に含まれる前記ハロゲン化ハイドロオレフィン、並びにフェノール樹脂発泡体中に任意に含まれる塩素化飽和炭化水素及び／又は炭素数が６以下の炭化水素の混合物の沸点平均値が１５℃以上５０℃以下である、請求項１に記載のフェノール樹脂発泡体。
【請求項３】
さらに塩素化飽和炭化水素を含む、請求項１または２に記載のフェノール樹脂発泡体。
【請求項４】
さらに炭素数６以下の炭化水素を含む、請求項１〜３のいずれか１項に記載のフェノール樹脂発泡体。
【請求項５】
独立気泡率が９０％以上、平均気泡径が４０μｍ以上３００μｍ以下である、請求項１〜４のいずれか１項に記載のフェノール樹脂発泡体。
【請求項６】
請求項１〜５のいずれか１項に記載のフェノール樹脂発泡体の製造方法であって、
少なくとも、フェノール樹脂、界面活性剤、沸点が１２０℃以上５５０℃以下の高沸点炭化水素、ハロゲン化ハイドロオレフィン、及び酸硬化触媒を含む発泡性フェノール樹脂組成物を、混合機を用いて混合し、混合機の分配部から発泡性フェノール樹脂組成物を吐出させた後、加熱し、発泡性フェノール樹脂組成物が発泡及び硬化する過程において、発泡性フェノール樹脂組成物の上下方向側から圧力を加え、板状に成形されたフェノール樹脂発泡体を製造する、フェノール樹脂発泡体の製造方法。
【請求項７】
前記分配部の圧力が０．３ＭＰａ以上１０ＭＰａ以下である、請求項６に記載のフェノール樹脂発泡体の製造方法。
【請求項８】
前記混合機に投入されるフェノール樹脂中に含まれる水分量が２質量％以上２０質量％以下であり、
前記発泡性フェノール樹脂組成物が発泡及び硬化する過程においてダブルコンベアを使用して発泡性フェノール樹脂組成物に圧力を加え、
前記ダブルコンベア中の温度が６０℃以上１００℃以下である、請求項６または７に記載のフェノール樹脂発泡体の製造方法。
【請求項９】
前記発泡性フェノール樹脂組成物が発泡及び硬化する過程においてダブルコンベアを使用して発泡性フェノール樹脂組成物に圧力を加え、
前記混合機に投入されるフェノール樹脂中に含まれる水分量Ｐ（単位：質量％）と、前記ダブルコンベア中の温度Ｑ（単位：℃）とから下記式（３）で算出される係数Ｒが、２０以上３６以下である、請求項６〜８のいずれか１項に記載のフェノール樹脂発泡体の製造方法。
Ｒ＝Ｐ＋０．２２８６Ｑ  ・・・（３）
【発明の詳細な説明】
【技術分野】
【０００１】
本発明は、フェノール樹脂発泡体及びその製造方法に関する。
【背景技術】
【０００２】
近年、省エネに関する意識向上、及び次世代省エネ基準の義務化等により、住宅の高気密性能、断熱性能の向上が求められてきている。このように住宅の気密性能及び断熱性能向上の要求に伴い、必要とされる断熱材の厚みが増すことが予想されるが、室内の居住スペースの圧迫や壁体内の空間に制限があることから、断熱材の厚みが増すことに伴う設計変更が必要となるといった問題が生じていた。また、断熱材は壁体内に施工されるため、施工後の交換は非常に困難であることから、断熱材には長期間に渡って断熱性能が維持されることも要求されてきている。
【０００３】
住宅用途の断熱材としてはグラスウール、ロックウールをはじめとする繊維系の断熱材やスチレン樹脂、ウレタン樹脂、フェノール樹脂を発泡させた発泡プラスチック系の断熱材が知られている。また、発泡プラスチック系の断熱材は、気泡内に内包される化合物の種類や状態によって断熱性能が大きく影響を受けることが知られている。
【０００４】
従来、発泡プラスチック系の断熱材の気泡内に内包される上記化合物としては、ガスの熱伝導率が低いクロロフルオロカーボン（ＣＦＣ）が使用されていた。しかしながら、ＣＦＣは、オゾン層の破壊や気候変動に大きく寄与することから、１９８７年に採択されたモントリオール議定書により使用が廃止された。この結果、オゾン破壊係数が比較的低いハイドロフルオロカーボン（ＨＦＣ）などへ転換が進んだ。しかしながら、ＨＦＣは、高い地球温暖化係数を有している物質が多く、オゾン破壊係数、及び地球温暖化係数が一層低い化合物への転換が求められている。
【０００５】
上記化合物として炭化水素系化合物は、オゾン破壊係数、地球温暖化係数が極めて低く、環境保護の点で非常に優れた化合物である。一方で、ＣＦＣ系化合物と比較して、熱伝導率が高いという課題があった。
【０００６】
特許文献１、特許文献２には、オゾン破壊係数が低い又はゼロであり、地球温暖化係数が低いハロゲン化ハイドロオレフィンを含む化合物が開示されている。
【先行技術文献】
【特許文献】
【０００７】
【特許文献１】特開２０１３−６４１３９号公報
【特許文献２】特開２０１０−５２２８１９号公報
【発明の概要】
【発明が解決しようとする課題】
【０００８】
これらのハロゲン化ハイドロオレフィンを用いると熱伝導率が低くすることが出来るが、高沸点の発泡剤と共に用いると低温で発泡剤が気体から液体に変わるために、熱伝導率が高くなってしまうという問題があった。
そこで、本発明は、初期の低温での熱伝導率が低いと共に、長期間にわたり低い熱伝導率を維持するフェノール樹脂発泡体及びその製造方法を提供することを目的とする。
【課題を解決するための手段】
【０００９】
本発明者は、上記課題を解決するために鋭意研究を重ねた結果、フェノール樹脂発泡体中に少なくともハロゲン化ハイドロオレフィン及び特定の沸点範囲の高沸点炭化水素を内在させ、且つ、内在するハロゲン化ハイドロオレフィン量が特定の範囲となるようにすると共に、フェノール樹脂発泡体からクロロホルムに抽出される高沸点炭化水素の量が特定の範囲となるようにすることにより、初期の低温での熱伝導率が低いと共に、長期間にわたり低い熱伝導率を維持するフェノール樹脂発泡体が得られることを見いだし、本発明をなすに至った。
すなわち、本発明は以下の通りである。
【００１０】
（ｉ）ハロゲン化ハイドロオレフィン、及び、沸点が１２０℃以上５５０℃以下の高沸点炭化水素を含有し、密度が１０ｋｇ／ｍ3以上１５０ｋｇ／ｍ3以下のフェノール樹脂発泡体であって、
前記フェノール樹脂発泡体内の空間体積２２．４×１０-3ｍ3あたりのハロゲン化ハイドロオレフィン含有量Ｘ（単位：ｍｏｌ）の値が０．０５以上０．８５以下であり、
前記フェノール樹脂発泡体内中に含まれる前記ハロゲン化ハイドロオレフィン、並びにフェノール樹脂発泡体中に任意に含まれる塩素化飽和炭化水素及び／又は炭素数が６以下の炭化水素中のハロゲン化ハイドロオレフィン比率が１０ｍｏｌ％以上１００ｍｏｌ％以下であり、
前記フェノール樹脂発泡体を粉砕してクロロホルム中で抽出処理を行った際にクロロホルム中に抽出された沸点が１２０℃以上５５０℃以下の高沸点炭化水素の、前記フェノール樹脂発泡体内の空間体積２２．４×１０-3ｍ3あたりの抽出量Ｙ（単位：ｇ）の値が、下記式（１）で算出される係数ａ以下、且つ、下記式（２）で算出される係数ｂ以上の範囲内にあり、
ａ＝−１１．６１Ｘ＋３１．５７  ・・・（１）
ｂ＝２．６７Ｘ−０．０６  ・・・（２）
前記沸点が１２０℃以上５５０℃以下の高沸点炭化水素が、圧力１０１．３２５ｋＰａ、温度３０℃において液状であり、
４０℃環境下における熱伝導率と１０℃環境下における熱伝導率の差が０．００００Ｗ／ｍ・Ｋ以上であり、
１０℃環境下における熱伝導率が０．０２００Ｗ／ｍ・Ｋ以下であり、
１１０℃、１４日間の加速試験後の１０℃及び４０℃環境下における熱伝導率の悪化幅（加速試験後の熱伝導率−加速試験前の初期熱伝導率）が、０．００５０Ｗ／ｍ・Ｋ以下である、フェノール樹脂発泡体。
【００１２】
（ｉｉ）前記フェノール樹脂発泡体内中に含まれる上記ハロゲン化ハイドロオレフィンが、１，１，１，４，４，４−ヘキサフルオロ−２−ブテン及び１−クロロ−３，３，３−トリフルオロプロペンからなる群から選ばれる少なくとも１種のハロゲン化ハイドロオレフィンを１０ｍｏｌ％以上１００ｍｏｌ％以下含み、
前記フェノール樹脂発泡体内中に含まれる前記ハロゲン化ハイドロオレフィン、並びにフェノール樹脂発泡体中に任意に含まれる塩素化飽和炭化水素及び／又は炭素数が６以下の炭化水素の混合物の沸点平均値が１５℃以上５０℃以下である、（ｉ）に記載のフェノール樹脂発泡体。
【００１５】
（ｉｉｉ）さらに塩素化飽和炭化水素を含む、（ｉ）または（ｉｉ）に記載のフェノール樹脂発泡体。
【００１６】
（ｉｖ）さらに炭素数６以下の炭化水素を含む、（ｉ）〜（ｉｉｉ）のいずれかに記載のフェノール樹脂発泡体。
【００１７】
（ｖ）独立気泡率が９０％以上、平均気泡径が４０μｍ以上３００μｍ以下である、（ｉ）〜（ｉｖ）のいずれかに記載のフェノール樹脂発泡体。
【００１９】
（ｖｉ）上記（ｉ）〜（ｖ）のいずれかに記載のフェノール樹脂発泡体の製造方法であって、
少なくとも、フェノール樹脂、界面活性剤、沸点が１２０℃以上５５０℃以下の高沸点炭化水素、ハロゲン化ハイドロオレフィン、及び酸硬化触媒を含む発泡性フェノール樹脂組成物を、混合機を用いて混合し、混合機の分配部から発泡性フェノール樹脂組成物を吐出させた後、加熱し、発泡性フェノール樹脂組成物が発泡及び硬化する過程において、発泡性フェノール樹脂組成物の上下方向側から圧力を加え、板状に成形されたフェノール樹脂発泡体を製造する、フェノール樹脂発泡体の製造方法。
【００２０】
（ｖｉｉ）前記分配部の圧力が０．３ＭＰａ以上１０ＭＰａ以下である、（ｖｉ）に記載のフェノール樹脂発泡体の製造方法。
【００２１】
（ｖｉｉｉ）前記混合機に投入されるフェノール樹脂中に含まれる水分量が２質量％以上２０質量％以下であり、
前記発泡性フェノール樹脂組成物が発泡及び硬化する過程においてダブルコンベアを使用して発泡性フェノール樹脂組成物に圧力を加え、
前記ダブルコンベア中の温度が６０℃以上１００℃以下である、（ｖｉ）または（ｖｉｉ）に記載のフェノール樹脂発泡体の製造方法。
【００２２】
（ｉｘ）前記発泡性フェノール樹脂組成物が発泡及び硬化する過程においてダブルコンベアを使用して発泡性フェノール樹脂組成物に圧力を加え、
前記混合機に投入されるフェノール樹脂中に含まれる水分量Ｐ（単位：質量％）と、前記ダブルコンベア中の温度Ｑ（単位：℃）とから下記式（３）で算出される係数Ｒが、２０以上３６以下である、（ｖｉ）〜（ｖｉｉｉ）のいずれかに記載のフェノール樹脂発泡体の製造方法。
Ｒ＝Ｐ＋０．２２８６Ｑ  ・・・（３）
【発明の効果】
【００２３】
本発明によれば、ハロゲン化ハイドロオレフィンの優れた断熱性能を最大限に引き出して、初期の低温での熱伝導率が低いと共に、長期間にわたり低い熱伝導率を維持するフェノール樹脂発泡体及びその製造方法を提供できる。よって、本発明のフェノール樹脂発泡体は、建築用断熱材、車両用断熱材、機器用断熱材等の断熱材として好ましく使用される。
【図面の簡単な説明】
【００２４】
【図１】本発明の一実施形態で使用する混合機の模式図例である。
【図２】本発明の一実施形態で使用するスラット型ダブルコンベアを用いた成形機の模式図例である。
【発明を実施するための形態】
【００２５】
以下、本発明を実施するための形態（以下、「本実施形態」という。）について詳細に説明する。なお、本発明は、以下の本実施形態に限定されるものではなく、その要旨の範囲内で種々変形して実施できる。
【００２６】
本実施形態におけるフェノール樹脂発泡体の密度は、１０ｋｇ／ｍ3以上１５０ｋｇ／ｍ3以下であり、好ましくは１５ｋｇ／ｍ3以上７０ｋｇ／ｍ3以下、より好ましくは１５ｋｇ／ｍ3以上５０ｋｇ／ｍ3以下、さらに好ましくは１５ｋｇ／ｍ3以上４０ｋｇ／ｍ3以下、特に好ましくは１５ｋｇ／ｍ3以上３０ｋｇ／ｍ3以下である。密度が低すぎると、強度が弱くて発泡体として取り扱いにくいと共に、気泡膜が薄い為、発泡体中の発泡剤が空気と置換し易く、長期の断熱性能が悪化し易いという懸念がある。また、密度が高すぎると、気泡膜を形成する樹脂部分の熱伝導が大きくなり、断熱性能が悪化するという懸念がある。
【００２７】
ここで、本実施形態におけるフェノール樹脂発泡体は、本発明者が、種々の化合物の中でも、ハロゲン化ハイドロオレフィンを特定量含有させ、且つ、沸点が１２０℃以上５５０℃以下の高沸点炭化水素を特定量含有させること等により、フェノール樹脂発泡体の低温（例えば１０℃など）での初期断熱性能、並びに、長期間にわたる断熱性能の維持、を大幅に改善できることを見出してなされたものである。
そこで、以下では、本実施形態におけるフェノール樹脂発泡体が含有するハロゲン化ハイドロオレフィン、高沸点炭化水素、及び、それらの含有量等について説明する。
【００２８】
（ハロゲン化ハイドロオレフィン）
本実施形態のフェノール樹脂発泡体は、ハロゲン化ハイドロオレフィンを含む。
ハロゲン化ハイドロオレフィンは、主として、上述の密度を有するフェノール樹脂発泡体を製造する際に発泡剤として機能するとともに、フェノール樹脂発泡体の熱伝導率を低くして断熱性能を向上させるために用いられる。
【００２９】
そして、本実施形態のフェノール樹脂発泡体は、フェノール樹脂発泡体内の空間体積２２．４×１０-3ｍ3あたりのハロゲン化ハイドロオレフィン含有量Ｘ（単位：ｍｏｌ）の値の大きさが０．０５以上０．８５以下である。ハロゲン化ハイドロオレフィンの含有量が少なすぎると、長期断熱性能が低下する傾向がある。また、ハロゲン化ハイドロオレフィンの含有量が多すぎると、１０℃の初期断熱性能が低下する傾向が生じる。ハロゲン化ハイドロオレフィン含有量Ｘの値は、好ましくは、０．１０以上０．７７以下、より好ましくは０．２０以上０．７０以下、特に好ましくは０．３０以上０．６７以下である。
【００３０】
また、本実施形態におけるフェノール樹脂発泡体内中に含まれる上記ハロゲン化ハイドロオレフィン、並びにフェノール樹脂発泡体中に任意に含まれる塩素化飽和炭化水素及び／又は炭素数が６以下の炭化水素の総量中のハロゲン化ハイドロオレフィン比率は、１０ｍｏｌ％以上１００ｍｏｌ％以下であり、好ましくは１５ｍｏｌ％以上、より好ましくは５０ｍｏｌ％以上であり、更に好ましくは７０ｍｏｌ％以上である。ハロゲン化ハイドロオレフィン比率が少なすぎると、ハロゲン化ハイドロオレフィンの有する優れた断熱性能が損なわれやすくなるため、一定比率以上含まれていることが必要である。
【００３１】
なお、本実施形態におけるハロゲン化ハイドロオレフィンとは、炭素原子に結合した水素原子、フッ素原子及び／又は塩素原子を有し、炭素−炭素の不飽和結合を有する化合物である。本実施形態に係るハロゲン化ハイドロオレフィンとしては、例えば、１，１，１，４，４，４−ヘキサフルオロ−２−ブテン、１−クロロ−３，３，３−トリフルオロプロペン、１，３，３，３−テトラフルオロ−１−プロペン、及び２，３，３，３−テトラフルオロ−１−プロペンなどが挙げられる。特に、１−クロロ−３，３，３−トリフルオロプロペンと１，１，１，４，４，４−ヘキサフルオロ−２−ブテンは沸点が高いため、低温で液化する量が多くなるために、低温での熱伝導率を低くする効果が大きく、また独立気泡率を高く保ち易いため好ましい。これらのハロゲン化ハイドロオレフィンは単独で用いられてもよく、２種類以上を組み合わせて用いてもよい。
【００３２】
上記フェノール樹脂発泡体には、さらに塩素化飽和炭化水素が含まれていてもよい。塩素化飽和炭化水素は、主として、フェノール樹脂発泡体を製造する際に発泡剤として機能する。塩素化飽和炭化水素が含まれていると気泡径が小さくなる傾向があるため好ましい。また塩素化飽和炭化水素としては毒性の低さ、環境影響の小ささ、更には沸点が高いために本発明の低温での熱伝導率を低くする効果が高い点等からイソプロピルクロリドが好ましい。
【００３３】
上記フェノール樹脂発泡体には、さらに炭素数６以下の炭化水素が含まれていてもよい。炭素数が６以下の炭化水素は、主として、フェノール樹脂発泡体を製造する際に発泡剤として機能する。炭素数が６以下の炭化水素は、水素原子と炭素原子のみより構成される化合物であり、例えば、メタン、エタン、エチレン、プロパン、プロピレン、ノルマルブタン、イソブタン、ブテン、ブタジエン、ノルマルペンタン、イソペンタン、ネオペンタン、ペンテン、ノルマルヘキサン、イソヘキサン、ヘキセン等のアルカン、アルケン、ジエン等の脂肪族炭化水素、及びシクロブタン、シクロペンタン、シクロヘキセン等のシクロアルカン、シクロアルケン等の環状脂肪族炭化水素が挙げられる。炭素数６以下の炭化水素が含まれていると気泡径が微細化したり独立気泡率が向上したりする傾向があるため好ましい。
【００３４】
なお、上記フェノール樹脂発泡体内中に含まれる上記ハロゲン化ハイドロオレフィン、並びにフェノール樹脂発泡体中に任意に含まれる塩素化飽和炭化水素及び／又は炭素数が６以下の炭化水素の混合物の下記式（４）で算出される沸点平均値は１５℃以上５０℃以下であることが好ましい。上記沸点平均値は、より好ましくは１９℃以上４０℃以下であり、特に好ましくは２０℃以上３５℃以下であり、最も好ましくは２５℃以上３３℃以下である。沸点平均値が低すぎると、混合ガスの熱伝導率が高くなる傾向がある為、初期断熱性能が低下する懸念がある上に、独立気泡率の悪化により長期断熱性能の改善効果が低下する傾向が生じるという懸念がある。一方、上記沸点平均値が高すぎると、低温下でハロゲン化ハイドロオレフィン、塩素化飽和炭化水素、炭素数が６以下の炭化水素が液化し易くなる為に１０℃での初期断熱性能が低下し易くなる傾向が生じると共に、沸点が１２０℃以上５５０℃以下の高沸点炭化水素と併用した際に気泡サイズが大きくなり易く、輻射により断熱性能の向上効果が軽減され易くなるという懸念がある。
沸点平均値（ＴＡＶ）＝ａ×Ｔａ＋ｂ×Ｔｂ＋ｃ×Ｔｃ＋…  ・・・（４）
ここで、上式（４）において、含有する各成分の含有率（モル分率）がａ，ｂ，ｃ，…であり、沸点（℃）がＴａ，Ｔｂ，Ｔｃ，…である。
【００３５】
（高沸点炭化水素）
沸点が１２０℃以上５５０℃以下の高沸点炭化水素は、主として、上記ハロゲン化ハイドロオレフィン、並びにフェノール樹脂発泡体が任意に含有し得る上記塩素化飽和炭化水素及び／又は炭素数が６以下の炭化水素と併用することで発泡体の熱伝導率を低くし、断熱性能を向上するために用いられる。
【００３６】
ここで、本実施形態のフェノール樹脂発泡体における沸点が１２０℃以上５５０℃以下の高沸点炭化水素は、水素原子と炭素原子のみより構成される化合物であり、ベンゼン環、ナフタレン環等の共役二重結合を含まない、直鎖状、分岐状または環状構造を有する化合物であることが好ましい。本実施形態における高沸点炭化水素は、炭素数５当たり二重結合を１つ以下有してもよく、好ましくは炭素数１０当たりの二重結合の数が１つ以下、更に好ましくは炭素数２０当たりの二重結合の数が１つ以下の化合物であり、特に好ましくは二重結合を有さない化合物である。これは、高沸点炭化水素が分子内に共役二重結合等の二重結合を有していると、ハロゲン化ハイドロオレフィンとの親和性が低下し、気泡内の低温において液化したハロゲン化ハイドロオレフィンの安定化能が低下する為である。
なお、沸点が１２０℃以上５５０℃以下の高沸点炭化水素は、単一の化合物でも複数の化合物の混合物でも良い。そして、高沸点炭化水素としては、例えば、シクロオクタン、ノナン、デカン、デカリン、ウンデカン、ドデカン、トリデカン、テトラデカン、ペンタデカン、ヘキサデカン、ヘプタデカン、オクタデカン、ノナデカン、イコサンなどの炭素数８以上２０以下の直鎖、イソ、環状化合物が挙げられる。また、フェノール樹脂発泡体の調製に使用し得る、高沸点炭化水素を含む組成物としては、例えば、灯油、軽油、α−オレフィンを重合後水素添加処理して得られる炭化水素系合成オイル、原油からの減圧蒸留分離成分に対し溶剤洗浄・脱硫・水素添加処理を行って得られるパラフィニックベースオイル、ナフテニックベースオイルなどが挙げられる。
【００３７】
そして、本実施形態のフェノール樹脂発泡体における高沸点炭化水素の沸点は、低すぎても、高すぎても、１０℃の初期断熱性能の改善効果が、低下する傾向がある。沸点が低すぎると、液化したハロゲン化ハイドロオレフィン、塩素化飽和炭化水素、炭素数が６以下の炭化水素の安定化能が急激に低下する為と考えられるが、高沸点炭化水素の含有量が多くても十分な断熱性能の改善効果を示さない傾向がある。一方、沸点が高すぎると、分子サイズが大きくなり、発泡中に気泡内に出てくる量が少なくなる為と考えられるが、十分な初期断熱性能の改善効果を示すのに多くの高沸点炭化水素が必要となり、そして、高沸点炭化水素の含有量が多くなると、長期断熱性能の改善効果が低減し易い傾向がある。そのため、高沸点炭化水素の沸点は、好ましくは１４０℃以上、より好ましくは１６０℃以上であり、好ましくは４５０℃以下、より好ましくは３５０℃以下である。また、フェノール樹脂発泡体が沸点の異なる複数の高沸点炭化水素を含有している場合には、高沸点炭化水素中の８０質量％以上が沸点１６０℃以上３５０℃以下の炭化水素であることが特に好ましい。
なお、本実施形態における沸点は、常圧沸点であり、また、非常に沸点の高い（例えば、沸点が２５０℃以上の）炭化水素の沸点については、原油等の分析にも用いられる無極性カラムを装着したガスクロマトグラフにより求められるガスクロ法沸点である。
【００３８】
また、本実施形態のフェノール樹脂発泡体は、発泡体中に含まれる沸点が１２０℃以上５５０℃以下の高沸点炭化水素の量が、発泡体中のハロゲン化ハイドロオレフィン含有量との関係において、以下の条件を満たすことを特徴とする。
即ち、本実施形態のフェノール樹脂発泡体は、フェノール樹脂発泡体内の空間体積２２．４×１０-3ｍ3あたりの沸点が１２０℃以上５５０℃以下の高沸点炭化水素のクロロホルム抽出量Ｙ（単位：ｇ）が、下記式（１）で算出される係数ａ以下、下記式（２）で算出される係数ｂ以上の範囲内にあることを特徴とする。
ａ＝−１１．６１Ｘ＋３１．５７        （１）
ｂ＝２．６７Ｘ−０．０６              （２）
ここで、「クロロホルム抽出量」とは、フェノール樹脂発泡体をクロロホルム中で一次粒子の体積平均粒径が３０μｍ以下となるように粉砕して抽出処理を行った際にクロロホルム中に抽出された量である。また、上式（１），（２）中、Ｘは、フェノール樹脂発泡体内の空間体積２２．４×１０-3ｍ3あたりのハロゲン化ハイドロオレフィン含有量（単位：ｍｏｌ）を指す。
【００３９】
本実施形態のフェノール樹脂発泡体では、高沸点炭化水素の抽出量Ｙが係数ｂ未満であると、発泡体中のハロゲン化ハイドロオレフィン含有量に対する高沸点炭化水素の量が不足し、１０℃の初期断熱性能が低下する傾向があり、高沸点炭化水素の抽出量Ｙが係数ａを超えると、高沸点炭化水素の量が過剰となり、独立気泡率が悪くなり易く、長期断熱性能が低下する傾向があると共に、フェノール樹脂発泡体の優れた特性である難燃性の高さが、低下する傾向がある。
【００４０】
なお、長期断熱性能および難燃性の低下を抑制する観点からは、高沸点炭化水素の抽出量Ｙは、下記式（５）で算出される係数ａ’以下であることが好ましく、下記式（６）で算出される係数ａ”以下であることが更に好ましい。また、１０℃の初期断熱性能を高める観点からは、高沸点炭化水素の抽出量Ｙは、下記式（７）で算出される係数ｂ’以上であることが好ましく、下記式（８）で算出される係数ｂ”以上であることが更に好ましい。
ａ’＝−９．２９Ｘ＋２６．２３  ・・・（５）
ａ”＝−６．９６Ｘ＋２０．８９  ・・・（６）
ｂ’＝３．７３Ｘ−０．０３  ・・・（７）
ｂ”＝４．７９Ｘ−０．０１  ・・・（８）
【００４１】
そして、沸点が１２０℃以上５５０℃以下の高沸点炭化水素は、圧力１０１．３２５ｋＰａ（１ａｔｍ）、温度３０℃で液状であることが好ましく、より好ましくは温度２０℃で液状あり、更に好ましくは温度１０℃で液状あり、特に好ましくは温度０℃で液状である。
発泡体が使用される温度条件において高沸点炭化水素が固形状であると、１０℃の初期断熱性能の改善効果が不十分となり易い傾向があり、１０℃の初期断熱性能の十分な改善効果を示すのに多くの高沸点炭化水素が必要となる。そして、高沸点炭化水素の含有量が多くなると、長期断熱性能の改善効果が低減し易い傾向がある。なお、高沸点炭化水素が固形状であると初期断熱性能の改善効果が不十分となる理由は、明らかではないが、ハロゲン化ハイドロオレフィンと高沸点炭化水素とが相互作用し難くなるためであると推察される。
【００４２】
（フェノール樹脂発泡体の性状等）
本実施形態におけるフェノール樹脂発泡体は、後述する１０℃環境下における熱伝導率が０．０２００Ｗ／ｍ・Ｋ以下であることが好ましく、０．０１８５Ｗ／ｍ・Ｋ以下であることがより好ましく、０．０１７５Ｗ／ｍ・Ｋ以下であることが更に好ましく、０．０１６５Ｗ／ｍ・Ｋ以下であることが特に好ましい。また、高沸点のハロゲン化ハイドロオレフィンを使用したフェノール樹脂発泡体では低温下での熱伝導率が高くなることがあるが、ハロゲン化ハイドロオレフィンと、高沸点炭化水素とを含む本実施形態におけるフェノール樹脂発泡体では、１０℃環境下における熱伝導率を低くすることができる。
【００４３】
また、本実施形態におけるフェノール樹脂発泡体は、４０℃における熱伝導率と１０℃における熱伝導率の差（４０℃における熱伝導率−１０℃における熱伝導率）は、好ましくは０．００００Ｗ／ｍ・Ｋ以上、より好ましくは０．００２０Ｗ／ｍ・Ｋ以上、さらに好ましくは０．００３０Ｗ／ｍ・Ｋ以上、とりわけ好ましくは０．００３５Ｗ／ｍ・Ｋ以上、最も好ましくは０．００４０Ｗ／ｍ・Ｋ以上である。このような熱伝導率のフェノール樹脂発泡体であれば、温度により初期の熱伝導率が影響を受け難く、フェノール樹脂発泡体が幅広い温度範囲において安定した初期の熱伝導率を発揮しうるため好ましい。
【００４４】
更に、本実施形態におけるフェノール樹脂発泡体は、後述する加速試験後熱伝導率の加速試験前の１０℃及び４０℃環境下における初期熱伝導率からの悪化（上昇）幅（加速試験後熱伝導率−初期熱伝導率）が、好ましくは０．００５０Ｗ／ｍ・Ｋ以下であり、より好ましくは０．００３０Ｗ／ｍ・Ｋ以下であり、更に好ましくは０．００２０Ｗ／ｍ・Ｋ以下であり、特に好ましくは０．００１５Ｗ／ｍ・Ｋ以下であり、最も好ましくは０．００１０Ｗ／ｍ・Ｋ以下である。このような熱伝導率のフェノール樹脂発泡体であれば、常温下及び低温下のいずれにおいても優れた断熱性能を示すと共に、長期間優れた断熱性能を維持するため、好ましい。
【００４５】
また、本実施形態におけるフェノール樹脂発泡体の独立気泡率は、小さいと断熱性能の経時低下が起き易くなる傾向があるため、９０％以上が好ましく、９３％以上がより好ましく、９６％以上１００％以下が特に好ましい。
【００４６】
本実施形態におけるフェノール樹脂発泡体の平均気泡径は、小さすぎると強度の低下および断熱性能の経時低下が起き易くなる傾向があり、大きすぎると初期の断熱性能が悪くなる傾向がある。このため、平均気泡径は、４０μｍ以上３００μｍ以下が好ましく、５０μｍ以上２００μｍ以下がより好ましく、６０μｍ以上１５０μｍ以下が更に好ましい。
【００４７】
本実施形態におけるフェノール樹脂発泡体の形成に使用するフェノール樹脂は、フェノール類とアルデヒド類との重合によって合成することができる。重合に使用するフェノール類とアルデヒド類との出発モル比（フェノール類：アルデヒド類）は、１：１〜１：４．５の範囲内が好ましく、より好ましくは１：１．５〜１：２．５の範囲内である。
なお、フェノール樹脂には、添加剤として尿素、ジシアンジアミドやメラミン等を加えてもよい。本実施形態において、これらの添加剤を加える場合、フェノール樹脂とは添加剤を加えた後のものを指す。
【００４８】
ここで、本実施形態においてフェノール樹脂の合成の際に好ましく使用されるフェノール類としては、フェノール、レゾルシノール、カテコール、ｏ−、ｍ−及びｐ−クレゾール、キシレノール類、エチルフェノール類、ｐ−ｔｅｒｔブチルフェノール等が挙げられる。２核フェノール類もまた使用できる。
【００４９】
また、本実施形態で好ましく使用されるアルデヒド類としては、ホルムアルデヒド、グリオキサール、アセトアルデヒド、クロラール、フルフラール、ベンズアルデヒド、パラホルムアルデヒド等が挙げられる。
【００５０】
フェノール樹脂の４０℃における粘度は、２００ｍＰａ・ｓ以上１００，０００ｍＰａ・ｓ以下が好ましく、より好ましくは５００ｍＰａ・ｓ以上５０，０００ｍＰａ・ｓ以下である。また、水分量は２質量％以上２０質量％以下が好ましい。
【００５１】
本実施形態のフェノール樹脂発泡体は、フェノール樹脂、界面活性剤、沸点が１２０℃以上５５０℃以下の高沸点炭化水素、ハロゲン化ハイドロオレフィン、及び酸硬化触媒を含む発泡性フェノール樹脂組成物から得られる。界面活性剤、沸点が１２０℃以上５５０℃以下の高沸点炭化水素及びハロゲン化ハイドロオレフィンは、フェノール樹脂に予め添加しておいてもよいし、酸硬化触媒と同時に添加してもよい。
【００５２】
本実施形態に用いられる界面活性剤は、一般にフェノール樹脂発泡体の製造に使用されるものを使用できるが、中でもノニオン系の界面活性剤が効果的であり、例えば、エチレンオキサイドとプロピレンオキサイドとの共重合体であるアルキレンオキサイドや、アルキレンオキサイドとヒマシ油との縮合物、アルキレンオキサイドとノニルフェノール、ドデシルフェノールのようなアルキルフェノールとの縮合生成物、ポリオキシエチレンアルキルエーテル類、更にはポリオキシエチレン脂肪酸エステル等の脂肪酸エステル類、エチレンオキサイドグラフトポリジメチルシロキサン等のシリコーン系化合物、ポリアルコール類等が好ましい。界面活性剤は一種類を単独で用いてもよいし、二種類以上を組み合わせて用いてもよい。また、その使用量についても特に制限はないが、フェノール樹脂１００質量部当たり０．３質量部以上１０質量部以下の範囲で好ましく使用される。
【００５３】
本実施形態で使用する酸硬化触媒は、特に限定はしないが、水を多く含む酸硬化触媒を使用すると発泡体気泡壁の破壊等が起こる恐れがある。そのため、酸硬化触媒としては、無水リン酸や無水アリールスルホン酸が好ましい。無水アリールスルホン酸としては、トルエンスルホン酸、キシレンスルホン酸、フェノールスルホン酸、置換フェノールスルホン酸、キシレノールスルホン酸、置換キシレノールスルホン酸、ドデシルベンゼンスルホン酸、ベンゼンスルホン酸、ナフタレンスルホン酸等があげられ、これらは一種類を単独で用いてもよいし、二種類以上を組み合わせて用いてもよい。また、硬化助剤として、レゾルシノール、クレゾール、サリゲニン（ｏ−メチロールフェノール）、ｐ−メチロールフェノール等を添加してもよい。また、エチレングリコール、ジエチレングリコール等の溶媒で希釈してもよい。
なお、上記酸硬化触媒をフェノール樹脂に添加したら、ピンミキサー等を使用して出来るだけ速やかに一様に分散させる。
【００５４】
前述した発泡剤の使用量は、フェノール樹脂の粘度や含水量、発泡硬化温度により異なるが、好ましくはフェノール樹脂１００質量部に対して、１質量部以上２５質量部以下、より好ましくは３質量部以上１７質量部以下の割合で使用される。
また、前述した沸点が１２０℃以上５５０℃以下の高沸点炭化水素は、ハロゲン化ハイドロオレフィンの使用量によっても異なるが、フェノール樹脂１００質量部に対して、０．０１質量部以上１０質量部以下、より好ましくは０．１質量部以上５質量部以下の割合で使用される。
酸硬化触媒もその種類により使用量は異なり、無水リン酸を用いた場合、好ましくはフェノール樹脂１００質量部に対して、５質量部以上３０質量部以下、より好ましくは８質量部以上２５質量部以下の割合で使用される。また、パラトルエンスルホン酸一水和物６０質量％とジエチレングリコール４０質量％との混合物を使用する場合、フェノール樹脂１００質量部に対して、好ましくは３質量部以上３０質量部以下、より好ましくは５質量部以上２０質量部以下の割合で使用される。
【００５５】
（フェノール樹脂発泡体の製造方法）
本実施形態のフェノール樹脂発泡体は、上述した発泡性フェノール樹脂組成物を、混合機を用いて混合し、分配部から吐出させた後、加熱し、発泡及び硬化させることにより成形される。
【００５６】
ここで、混合機の分配部から発泡性フェノール樹脂組成物を吐出させる時の混合機の分配部の圧力は、低すぎると、断熱性能の低下や長期の断熱性能の低下の傾向が生じる懸念があり、高すぎると、高耐圧の設備が必要となって設備コストが高くなるとともに、発泡体の均質性が低下する傾向がある。そのため、混合機の分配部の圧力は、０．３ＭＰａ以上１０ＭＰａ以下が好ましく、０．５ＭＰａ以上３ＭＰａ以下がより好ましい。係る混合機の分配部の圧力は、混合機及び／又は分配部の温度、分配部の先端の径や分配部より先に設けられた配管の径や長さをコントロールする等の方法によって、調節が可能である。
【００５７】
本実施形態において、混合機に投入する発泡性フェノール樹脂組成物中には水分が含まれることが好ましい。水分も発泡に寄与するため、水分が少なすぎると発泡倍率が上がらず初期断熱性能が低下する懸念がある。一方、水分が多すぎると独立気泡率が低下し易くなり、長期の断熱性能が低下する懸念がある。そのため、混合機に投入するフェノール樹脂の水分をコントロールすることが好ましい。混合機に投入されるフェノール樹脂中に含まれる水分量は、２質量％以上２０質量％以下に調節することが好ましく、より好ましくは２．５質量％以上１３質量％以下であり、特に好ましくは３質量％以上１０質量％以下である。
【００５８】
本実施形態において、混合器の分配部から吐出された発泡性フェノール樹脂組成物は、例えばダブルコンベアを用いる方法や、金属ロールもしくは鋼板を用いる方法、さらには、これらを複数組み合わせて用いる方法等により、上下方向側（上面方向及び下面方向）から圧力を加えて板状に成形することが出来る。なかでも、ダブルコンベアを用いる方法は得られる板状発泡体の平滑性がよく好ましい。例えばダブルコンベアを利用する場合には、混合機の分配部から発泡性フェノール樹脂組成物を連続的に走行する下面材上に吐出させた後、同じく連続的に走行する上面材で被覆させながら、発泡性フェノール樹脂組成物をダブルコンベア中へ連続的に案内させた後、加熱しながら上下方向側から圧力を加えて、所定の厚みに調整しつつ、発泡硬化させ、板状に成形する方法で板状フェノール樹脂発泡体を得ることができる。ここで、発泡性フェノール樹脂組成物が発泡、硬化する過程のダブルコンベア中の温度は、低すぎると発泡倍率が上がらず初期断熱性能が低下する懸念があり、高すぎると独立気泡率が低下し易く長期の断熱性能が低下する懸念がある。そのため、ダブルコンベア中の温度は、好ましくは６０℃以上１００℃以下であり、より好ましくは６５℃以上９８℃以下であり、更に好ましくは７０℃以上９５℃以下である。
【００５９】
そして、本実施形態における、前述した混合機に投入されるフェノール樹脂中に含まれる水分量Ｐ（単位：質量％）と、上記記載の発泡、硬化する過程のダブルコンベア中の温度Ｑ（単位：℃）から下記式（３）によって算出される係数Ｒは、大きすぎるとフェノール樹脂発泡体内の空間体積２２．４×１０-3ｍ3（２２．４Ｌ）あたりのハロゲン化ハイドロオレフィンの含有量が減少し、長期の断熱性能が低下する懸念があり、小さすぎるとフェノール樹脂発泡体内の空間体積２２．４×１０-3ｍ3（２２．４Ｌ）におけるハロゲン化ハイドロオレフィンの含有量が増加し、初期断熱性能が低下する懸念がある。そのため、係数Ｒは、２０以上３６以下の範囲内にあることが好ましく、より好ましくは２１．５以上３３以下であり、特に好ましくは２３以上２９以下である。
Ｒ＝Ｐ＋０．２２８６Ｑ  ・・・（３）
【００６０】
本実施形態における板状フェノール樹脂発泡体は、後硬化することが出来、後硬化温度は、好ましくは４０℃以上１３０℃以下であり、より好ましくは６０℃以上１１０℃以下である。後硬化は一段階で行ってもよいし、硬化の具合にあわせ硬化温度を変えて数段階に分けて硬化させてもよい。
【実施例】
【００６１】
次に、実施例及び比較例によって本発明を更に詳細に説明するが、本発明はこれらに限定されるものではない。
実施例及び比較例中のフェノール樹脂、フェノール樹脂発泡体の組成、構造、特性は以下のようにして測定し、評価した。
【００６２】
（１）発泡体密度
発泡体密度は、２０ｃｍ角のフェノール樹脂発泡体を試料とし、この試料の面材、サイディング材を取り除いて重量と見かけ容積を測定して求めた値であり、ＪＩＳ−Ｋ−７２２２に従い測定した。
【００６３】
（２）平均気泡径
平均気泡径は、ＪＩＳ−Ｋ−６４０２に記載の方法を参考に、以下の方法で測定した。
フェノール樹脂発泡体の厚み方向ほぼ中央を表裏面に平行に切削して得られた切断面を５０倍に拡大した写真を撮影し、得られた写真上に９ｃｍの長さ（実際の発泡体断面における１，８００μｍに相当する）の直線を４本引き、各直線が横切った気泡の数の平均値を求めた。平均気泡径は横切った気泡の数の平均値で１，８００μｍを除した値である。
【００６４】
（３）独立気泡率
独立気泡率は、ＡＳＴＭ−Ｄ−２８５６−９４（１９９８）のＡ法を参考に以下の方法で測定した。
発泡体の厚み方向中央部から、約２５ｍｍ角の立方体試片を切り出した。発泡体の厚みが薄く２５ｍｍの均質な厚みの試片が得られない場合は、発泡体から巾及び長さが約２５ｍｍ、厚みが発泡体の厚みと等しい直方体試片を切り出し、面材を有する上下表面を約１ｍｍずつスライスして得た均質な厚みを有する試片を用いる。試片の各辺の長さをノギスにより測定し、見かけ体積（Ｖ１：ｃｍ3）を計測すると共に試片の重量（Ｗ：有効数字４桁，ｇ）を測定した。引き続き、空気比較式比重計（東京サイエンス社、商品名「ＭＯＤＥＬ１０００」）を使用し、ＡＳＴＭ−Ｄ−２８５６−９４のＡ法に記載の方法に従い、試片の閉鎖空間体積（Ｖ２：ｃｍ3）を測定した。また、上記「（２）平均気泡径」の測定法に従い気泡径（ｔ：ｃｍ）を計測すると共に、既測定の各辺の長さより、試片の表面積（Ａ：ｃｍ2）を計測した。ｔ及びＡより、式ＶＡ＝（Ａ×ｔ）／１．１４により、試片表面の切断された気泡の開孔体積（ＶＡ：ｃｍ3）を算出した。また、固形フェノール樹脂の密度は１．３ｇ／ｍＬとし、試片に含まれる気泡壁を構成する固体部分の体積（ＶＳ：ｃｍ3）を式ＶＳ＝試片重量（Ｗ）／１．３により、算出した。
下記式（９）により独立気泡率を算出した。
独立気泡率（％）＝〔（Ｖ２−ＶＳ）／（Ｖ１−ＶＡ−ＶＳ）〕×１００  ・・・（９）
同一製造条件の発泡体サンプルについて６回測定し、その平均値をその製造条件サンプルの代表値とした。
なお、フェノール樹脂と密度の異なる無機物等の固形物を含有するフェノール樹脂発泡体については、閉鎖空間を含まない状態まで粉砕し、重量を測定すると共に空気比較式比重計（東京サイエンス社、商品名「ＭＯＤＥＬ１０００」）を使用し体積を測定して求めた固形物含有フェノール樹脂の密度を、前記固形フェノール樹脂の密度として用いた。
【００６５】
（５）１０℃環境下における熱伝導率及び４０℃環境下における熱伝導率
ＪＩＳ−Ａ−１４１２−２：１９９９に準拠し、以下の方法で１０℃と４０℃における熱伝導率を測定した。
フェノール樹脂発泡体サンプルを約６００ｍｍ角に切断し、試片を２３±１℃、湿度５０±２％の雰囲気に入れ、２４時間ごとに重量の経時変化を測定し、２４時間経過の重量変化が０．２質量％以下になるまで、状態調節をした。状態調節された試片は、同環境下に置かれた熱伝導率測定装置に導入した。熱伝導率測定装置が、試片が置かれていた２３±１℃、湿度５０±２％にコントロールされた室内に置かれていない場合は、速やかにポリエチレン製の袋に入れ袋を閉じ、１時間以内に袋から出し、速やかに熱伝導率の測定に供した。
熱伝導率測定は、発泡部を傷つけないように面材を剥がし、１０℃環境下における熱伝導率は低温板０℃高温板２０℃の条件で、４０℃環境下における熱伝導率は低温板３０℃高温板５０℃の条件で、それぞれ試験体１枚・対称構成方式の測定装置（英弘精機社、商品名「ＨＣ−０７４／６００」）を用い行った。
【００６６】
（６）加速試験後熱伝導率
ＥＮ１３１６６を参考に、２５年経過後を想定した下記加速試験後の熱伝導率を測定した。
６００ｍｍ角の試片を、１１０±２℃に温調された循環式オーブン内に１４±０．０５日間入れ加速試験を行った。
引き続き「（５）１０℃環境下における熱伝導率及び４０℃環境下における熱伝導率」の測定方法に従い、１０℃及び４０℃環境下における熱伝導率の測定を行った。
【００６７】
（７）フェノール樹脂及びフェノール樹脂発泡体中の水分量
（Ａ）フェノール樹脂中の水分量
水分量を測定した脱水メタノール（関東化学（株）製）に、フェノール樹脂を３質量％から７質量％の範囲で溶解して、その溶液の水分量から脱水メタノール中の水分を除して、フェノール樹脂中の水分量を求めた。測定した水分量から、フェノール樹脂原料の水分率を計算した。測定にはカールフィッシャー水分計（京都電子工業（株）製、ＭＫＣ−５１０）を用いた。水分量の測定にはカールフィッシャー試薬としてＳｉｇｍａ−Ａｌｄｒｉｃｈ製のＨＹＤＲＡＮＡＬ−Ｃｏｍｐｏｓｉｔｅ  ５Ｋを用い、カールフィッシャー滴定用として林純薬工業製のＨＡＹＡＳＨＩ−Ｓｏｌｖｅｎｔ  ＣＥ  脱水溶剤（ケトン用）を用いた。また、カールフィッシャー試薬の力価測定用として三菱化学製のアクアミクロン標準水・メタノール（水分２ｍｇ）を用いた。水分量の測定は装置内に設定されているメソッド１、またカールフィッシャー試薬の力価はメソッド５を用いて求めた。得られた水分量の、フェノール樹脂原料の質量に対する割合を求め、これをフェノール樹脂原料の水分率とした。
（Ｂ）フェノール樹脂発泡体中の水分量
フェノール樹脂発泡体中の水分量は、ボートタイプ水分気化装置を有するカールフィッシャー水分計を使用し、水分気化装置で１１０℃に加熱して気化させた水分を測定した。
なお、水和物等の高温加熱により分解し水分を発生する固形物を含有するフェノール樹脂発泡体については、分解温度以下の低温で加熱し、含有水分を気化させて水分量を測定した。
【００６８】
（８）発泡体中に含有される沸点が−１００℃以上８１℃以下の物質の組成比
面材を剥がしたフェノール樹脂発泡体試料を１０ｇと金属製やすりを１０Ｌ容器（製品名テドラーバック）に入れて密封し、窒素５Ｌを注入した。テドラーパックの上からヤスリを使い試料を削り、細かく粉砕した。続いて、８１℃に温調されたオーブン内に１０分間入れた。テドラーバック中で発生したガスを１００μＬ採取し、ＧＣ／ＭＳで測定し、発生したガス成分の種類と組成比を分析した。
なお、別途、発生したガス成分の検出感度を測定し、上記ＧＣ／ＭＳで得られた各ガス成分の検出エリア面積と検出感度より、組成比を算出した。
【００６９】
（９）発泡体中のハロゲン化ハイドロオレフィン、塩素化飽和炭化水素、炭素数が６以下の炭化水素の含有量
フェノール樹脂発泡体サンプルを約１００ｍｍ角に切断し、試片６個を準備すると共に、密封可能な耐熱性を有するチャック付袋（以下「チャック付袋」と略す）を６袋準備し、各々の袋の重量を精密天秤で、測定した。試片を７０℃に温調された循環式オーブン内に２４±０．５時間入れ含有する水分を飛散させた後、速やかに、別々のチャック付袋に入れ、封をして、室温まで冷やす。室温まで冷却後、各々のチャック付袋より試片を取り出し、速やかに試片の面材を剥離して各試片の重量（Ｗ１）を精密天秤より測定すると共に、各辺の長さをノギスにより測定し、試片の体積（Ｖ）を算出した。その後、各試片を各々のチャック付袋に戻し、一部の開口部を残し再度封をし、室温の油圧プレスの盤面間に入れ、油圧プレスで約２００Ｎ／ｃｍ2の圧力まで徐々に圧縮し、試片の気泡を破壊した。３試片については、試片の一部試料を採取し、上記のフェノール樹脂発泡体中の水分量の測定法により、含有する水分量（ＷＳ１）を測定した。引き続き、一部の開口部を残した試片入りチャック付袋を、８１℃に温調された循環式オーブン内に３０±５分入れた後、直ちに、粉体が袋から出ないようにしつつ袋内気体を排出し、袋を密封し、室温まで冷やす。室温まで冷却後、上記で水分量（ＷＳ１）測定に供していない試片入りチャック付袋の重量を精密天秤で測定し、チャック付袋の重量を差し引き、揮発成分が除かれた重量（Ｗ２）を測定した。同時に、上記で水分量（ＷＳ１）を測定した３試片の袋より、一部試料を採取し、同様にして８１℃に温調された循環式オーブン内に３０±５分入れた後の水分量（ＷＳ２）を測定した。
次に、上記Ｗ１とＷ２の差分（Ｗ１−Ｗ２）から上記水分量の差分（ＷＳ１−ＷＳ２）を差し引くと共に、試片の体積（Ｖ）から、固形フェノール樹脂密度を１．３ｇ／ｃｍ3とし、Ｗ２から計算された樹脂体積を差し引いた体積（発泡体内の空間体積）と空気の密度（０．００１１９ｇ／ｍＬ）により計算された空気浮力重量（ＷＦ）を加算し揮発成分重量（Ｗ３）を求めた。すなわち、Ｗ３は下記式（１０）により算出した。
Ｗ３＝（Ｗ１−Ｗ２）−（ＷＳ１−ＷＳ２）＋ＷＦ  ・・・（１０）
そして、Ｗ３に上記測定法（８）で測定されたハロゲン化ハイドロオレフィンのガス成分中比率および塩素化飽和炭化水素、炭素数が６以下の炭化水素のガス成分中比率をそれぞれ掛けて、各々の含有重量（Ｗ４、Ｗ４´、Ｗ４´´）を算出した。なお、フェノール樹脂と密度の異なる無機物等の固形物を含有するフェノール樹脂発泡体については、閉鎖空間を含まない状態まで粉砕し、重量を測定すると共に空気比較式比重計（東京サイエンス社、商品名「ＭＯＤＥＬ１０００」）を使用し体積を測定して求めた固形物含有フェノール樹脂の密度を、前記固形フェノール樹脂密度として用いた。
発泡体中のハロゲン化ハイドロオレフィンのガス成分中比率および塩素化飽和炭化水素、炭素数が６以下の炭化水素の含有量（ｍｏｌ／２２．４×１０-3ｍ3）は、上述の発泡体内の空間体積２２．４×１０-3ｍ3における、上記Ｗ４、Ｗ４´、Ｗ４´´と上記測定法（８）で測定されたそれぞれの物質の測定量と分子量により算出した。
【００７０】
（１０）沸点が１２０℃以上５５０℃以下の高沸点炭化水素の含有量
（ｉ）クロロホルム中での粉砕物の抽出処理
面材を含まない約５ｍｍ角に切断分割したフェノール樹脂発泡体サンプル０．５ｇおよびクロロホルム（和光純薬社、高速液体クロマトグラフフィー用）３０ｇを混合し、下記の手順で、発泡体を粉砕しつつ、発泡体中の高沸点炭化水素のクロロホルムへの抽出処理を行った。
フェノール樹脂発泡体サンプルは、発泡体の厚み方向の中央部１０ｍｍの厚み部分より採取し、発泡体切断より１０分以内に抽出処理を始めた。
ここで本処理では、切断分割したフェノール樹脂発泡体をクロロホルムになじませると共に予備粉砕を行う為、次の操作を行った。すなわち、内容積約１００ｍｌのスクリュー式蓋で密閉可能な円筒状ガラス容器に、IKA社製ULTRA-TURRAX（登録商標）Tube Drive control用専用部材BMT-50-G（ボールミルタイプ粉砕チューブとガラス製ボール（約６ｍｍ径）のセット）のガラス製ボール２５個、約５ｍｍ角に切断分割したフェノール樹脂発泡体サンプル０．５ｇ、およびクロロホルム（和光純薬工業社、高速液体クロマトグラフフィー用）３０ｇを入れ、蓋を閉め円筒状ガラス容器を密閉した後、同容器を、円筒が水平方向になるよう手に持ち、同容器の円筒長手方向に、振り幅２０±５ｃｍ、振り速度８０±２０回／分の速度で、５±０．５分間容器を振とうした。なお、振とう粉砕操作は、一往復が、１回である。
引き続き、上記円筒状ガラス容器内の内容物全量（予備粉砕された発泡体、クロロホルム、およびガラス製ボール）を、BMT-50-Gの密閉可能なボールミルタイプ粉砕チューブに移し、当該粉砕チューブを密閉した。この粉砕チューブをIKA社製ULTRA-TURRAX（登録商標）Tube Drive controlにセットし、５７００rpmで３０秒間粉砕処理、３０±５秒間粉砕処理停止のサイクルを５回繰り返した。なお、内容物を出し空となった上記円筒状ガラス容器は、内容物を出した後速やかに蓋を閉め、約２３℃の雰囲気下に静置した。
粉砕終了後、粉砕チューブ内全内容物（粉砕された発泡体、クロロホルム、およびガラス製ボール）を使用後密閉しておいた円筒状ガラス容器に移し、５±０．２分間約２３℃雰囲気下に静置した。内容物の入った円筒状ガラス容器を、手で、振り速度８０±２０回／分の速度で１０回振とうした。その後速やかに円筒状ガラス容器内全内容物を、孔径０．５μｍの疎水性ＰＴＦＥメンブレンフィルター（ＡＤＶＡＮＴＥＣ社  Ｔ０５０Ａ０４７Ａ）を用いてろ過し、フェノール樹脂発泡体及びガラス製ボールを除去して、ろ液（クロロホルム抽出液）を得た。
上記作業は、上記抽出処理における発泡体とクロロホルムの総接触時間が１６±１．５分間の範囲内となるように、速やかに進行させた。なお、本処理における発泡体の粉砕状態の目安は、発泡体の一次粒子の体積平均粒子径が３０μｍ以下となる程度に粉砕すればよい。
ろ液の一部を赤外分光分析用ＺｎＳｅ結晶板（ピアーオプティックス社）上で乾燥させ、赤外分光分析により、炭化水素成分以外の不純物がクロロホルム中に含有されているか分析した。
なお、赤外分光装置及び積算回数の例は、赤外分光装置Ｓｐｅｃｔｒｕｍ  Ｏｎｅ（Ｐｅｒｋｉｎ  Ｅｌｍｅｒ社）、積算回数４回、が挙げられる。
赤外分光分析により、高沸点炭化水素の定量に悪影響を与える炭化水素成分以外の不純物がろ液中に含まれないことが確認されたろ液は、特に後処理を加えることなく後述のガスクロマトグラフ分析に供され、ガスクロマトグラフにより検出された全ピークを高沸点炭化水素として各温度域の検出ピーク面積を積算した。
一方本抽出処理では、フェノール樹脂に含まれるオリゴマー成分が上記ろ液に含まれ、該赤外分光分析により検出されることがあるが、ガスクロマトグラフ分析では該オリゴマーの保持時間が高沸点炭化水素と大きく異なるため、ガスクロマトグラフ分析による高沸点炭化水素の定量に影響を与えることはない。ただし、該赤外分光分析により、ろ液中に、ガスクロマトグラフ分析による高沸点炭化水素の定量に影響を与える不純物が存在する可能性がある場合は、上記抽出処理の前に以下の前処理を行う。
（ｉｉ）前処理の例
面材を含まない約５ｍｍ角に切断分割したフェノール樹脂発泡体サンプル０．５ｇ、蒸留水（関東化学社、高速液体クロマトグラフィー用）１０ｍｌ、およびメタノール（関東化学社、高速液体クロマトグラフィー用）１０ｍｌを混合し、下記の手順で発泡体を粉砕しつつ、フェノール樹脂発泡体中に含まれる、親水性成分の除去処理を行った。
なお、本前処理で使用する機器およびフェノール樹脂発泡体サンプルの採取方法は上記（ｉ）の抽出処理と同様である。
ボールミルタイプ粉砕チューブに、BMT-50-Gのガラス製ボール２５個、約５ｍｍ角に切断分割したフェノール樹脂発泡体サンプル０．５ｇ、蒸留水（関東化学社、高速液体クロマトグラフィー用）１０ｍｌ、およびメタノール（関東化学社、高速液体クロマトグラフィー用）１０ｍｌを入れ、粉砕チューブを密閉した。この粉砕チューブをIKA社製ULTRA-TURRAX（登録商標）Tube Drive controlにセットし、５８００ｒｐｍで１０分間粉砕処理を行った。
引き続き、上記粉砕チューブ内の内容物全量（粉砕された発泡体、ガラス製ボール、蒸留水とメタノール混合溶液）は、密閉容器中で２４±０．５時間、約２３℃雰囲気下に静置された。
その後、上記内容物からガラスボールを除去したものを、遠心分離機により、１５０００回転で３０分間遠心分離し、固形物を孔径０．５μｍの親水化処理されたＰＴＦＥメンブレンフィルター（ＡＤＶＡＮＴＥＣ社  Ｈ０５０Ａ０４７Ａ）を用いてろ過して、固形物を分取した。なお、本処理において遠心分離管に残った固形物は、メタノール（関東化学社、高速液体クロマトグラフィー用）２０ｍｌで数回に分け洗い出し、ろ過に供した。
ろ過後の固形物全量を、上述（ｉ）の抽出処理に供した。
（ｉｉｉ）精製による分離
上記（ｉｉ）の前処理を行っても、ガスクロマトグラフ分析で沸点１２０℃以上５５０℃以下の高沸点炭化水素の定量に影響を与える不純物が存在する場合は、液体クロマトグラフィー等の不純物が除去できる精製法により精製を行った後、ガスクロマトグラフ分析を行う。また、精製において、沸点が１２０℃以上５５０℃以下の高沸点炭化水素の量が精製ロス等により減少する場合には、クロロホルム（抽出液）に含有されている沸点１２０℃以上５５０℃以下の高沸点炭化水素の平均沸点に近い標準物質（高沸点炭化水素）をクロロホルム（和光純薬工業社、高速液体クロマトグラフフィー用）に溶解し、同様の精製処理を行い、精製ロス率を算出し、補正を行う。
（ｉｖ）ガスクロマトグラフ分析による高沸点炭化水素のピーク定性、および沸点１２０℃以上５５０℃以下の高沸点炭化水素の定量方法
ガスクロマトグラフ分析は、高沸点炭化水素の沸点が高くなると共に保持時間が長くなるので、１２０℃以上５５０℃以下の沸点の高沸点炭化水素の分析が可能な測定条件で行った。
ガスクロマトグラフの構成としては、カラムとして耐熱性がある無極性液相を有するキャピラリーカラム、検出器として水素炎イオン化検出器（ＦＩＤ）を用い、測定条件としては、注入口温度を高くすると共に、カラム温度を低温から高温まで昇温し、分析した。ガスクロマトグラフ分析条件の具体例を以下に示す。
ガスクロマトグラフは、アジレント・テクノロジー社  ７８９０Ａ型、検出器は水素炎イオン化検出器（ＦＩＤ）を用いた。カラムは、アジレント・テクノロジー社  キャピラリーカラムＤＢ−５ＨＴ（外表面ポリイミドコーティングフューズドシリカキャピラリーカラム）、内径０．２５ｍｍ、液相（５％−フェニル）−メチルポリシロキサン、膜厚０．１μｍ、長さは、１５ｍとした。キャリアガスはヘリウムを用い、流量は、１ｍｌ／分とした。注入口の温度は４００℃、注入方法はスプリット法（１：１０）とし、（ｉ）の抽出処理で得られたろ液の注入量は１μｌとした。カラム温度は５０℃に温調しておき、注入と同時に、昇温速度１０℃／分で、４００℃まで昇温した。検出器（ＦＩＤ）の温度は、４００℃とした。
ガスクロマトグラフ分析により検出される物質の沸点は、既知の沸点の高沸点炭化水素を同一測定条件でガスクロマトグラフ分析に付し、ガスクロマトグラフでの検出までの保持時間から沸点と保持時間の相関を求め、この相関と、ろ液中の高沸点炭化水素の検出までの保持時間より求めた。本手法における、既知の沸点の高沸点炭化水素溶液としては、シクロヘプタン（沸点１１８．１℃、関東化学社  特級）、ノルマルオクタン（沸点１２５．７℃、関東化学社  一級）、ノルマルノナン（沸点１５０．８℃、関東化学社  特級）、ノルマルデカン（沸点１７４．１℃  関東化学社  特級）、ノルマルドデカン（沸点２１６．３℃、関東化学社  特級）、ノルマルヘキサデカン（沸点２８７℃、関東化学社  特級）、エイコサン（沸点３４４℃、東京化成工業社  ＧＣ用標準物質）、ペンタコサン（沸点４０４℃、東京化成工業社  ＧＣ用標準物質）、トリアコタン（沸点４５０℃、東京化成工業社  等級ＧＲ）の１０００ｐｐｍクロロホルム（和光純薬工業社、高速液体クロマトグラフ用）溶液、テトラコタン（沸点５２２℃、東京化成工業社  等級ＥＰ）、及びペンタコンタン（沸点５７５℃、東京化成工業社  等級ＧＲ）の１０００ｐｐｍデカヒドロナフタレン（cis-，trans-混合物）（和光純薬工業社  一級）溶液を用い、各高沸点炭化水素のガスクロマトグラフでの検出までの保持時間を測定し求めた。
ろ液中の各温度域の高沸点炭化水素の量（重量％）は、ノルマルヘキサデカン（沸点２８７℃、関東化学社  特級）の含有量の異なるクロロホルム（和光純薬工業社、高速液体クロマトグラフ用）溶液を、クロロホルム（抽出液）分析時と同一の条件でガスクロマトグラフにより分析し、クロロホルム（溶液）中のノルマルヘキサデカン含有量と検出ピーク面積より求めた検量線により、算出した。
なお、高沸点炭化水素抽出重量が少なく検出ピーク面積が非常に低い場合には、適宜、クロロホルムに対する発泡体比率を増やす、或いは、クロロホルム（抽出液）を濃縮後分析するなどして、発泡体からの高沸点炭化水素抽出重量を測定した。
発泡体重量当たりの高沸点炭化水素の抽出重量と発泡体の密度より、発泡体内の空間体積２２．４×１０-3ｍ3当たりの高沸点炭化水素抽出重量（ｇ）を算出した。
なお、抽出重量の算出に当たっては、通常は固形フェノール樹脂密度を１．３ｇ／ｃｍ3とするが、フェノール樹脂と密度の異なる無機物等の固形物を含有するフェノール樹脂発泡体については、別途、閉鎖空間を含まない状態まで粉砕し、重量を測定すると共に空気比較式比重計（東京サイエンス社、商品名「ＭＯＤＥＬ１０００」）を使用し体積を測定して求めた固形物含有フェノール樹脂の密度を、固形フェノール樹脂の密度として用いた。
【００７１】
（１１）フェノール樹脂の粘度
フェノール樹脂の粘度は、回転粘度計（東機産業（株）製、Ｒ−１００型、ローター部は３°×Ｒ−１４）を用い、４０℃で３分間安定させた後の測定値とした。また、板状成形する際の発泡性フェノール樹脂組成物の粘度は、樹脂の硬化による粘度上昇の影響をできるだけ排除した評価とするため、該粘度計を用いて、４０℃で２分間経過後の測定値とした。
【００７２】
（実施例１）
反応器に５２質量％ホルムアルデヒド水溶液３５００ｋｇと９９質量％フェノール２５１０ｋｇを仕込み、プロペラ回転式の攪拌機により攪拌し、温調機により反応器内部液温度を４０℃に調整した。次いで５０質量％水酸化ナトリウム水溶液を加えながら昇温して、反応を行わせた。オストワルド粘度が１７０センチストークス（２５℃における測定値）に到達した段階で、反応液を冷却し、尿素を５７０ｋｇ（ホルムアルデヒド仕込み量の１５モル％に相当）添加した。その後、反応液を３０℃まで冷却し、パラトルエンスルホン酸一水和物の５０質量％水溶液でｐＨを６．４に中和した。
得られた反応液を、６０℃で脱水処理した。そして、脱水後の反応液の水分量を測定したところ、水分量は７．６質量％であった。
脱水後の反応液１００質量部に対して、界面活性剤としてエチレンオキサイド−プロピレンオキサイドのブロック共重合体（ＢＡＳＦ製、プルロニックＦ−１２７）を２．５質量部の割合で混合した。これをフェノール樹脂Ａとした。
【００７３】
フェノール樹脂Ａ１００質量部に対して、ＪＩＳ１号軽油（以下「１号軽油」と略す）３．５質量部、発泡剤として１，１，１，４，４，４−ヘキサフルオロ−２−ブテン（デュポン社製、商品名Ｆｏｒｍａｃｅｌ（登録商標）１１００）１５．７質量部、酸硬化触媒としてキシレンスルホン酸８０質量％とジエチレングリコール２０質量％の混合物１１質量部を混合し、得られた発泡性フェノール樹脂組成物を２５℃に温調したミキシングヘッドに供給し、マルチポート分配管を通して、移動する下面材上に供給した。使用する混合機（ミキサー）を図１に示す。本混合機は、特開平１０−２２５９９３号公報に開示されている混合機を大きくすると共にノズルを増やしたものである。即ち、混合機は、上部側面にフェノール樹脂に界面活性剤を添加したフェノール樹脂１、高沸点炭化水素２、及び、発泡剤３の導入口を有し、回転子ｄが攪拌する攪拌部の中央付近の側面に硬化触媒４の導入口を備えている。攪拌部以降は発泡性フェノール樹脂組成物５を吐出するためのノズルｅに繋がっている。即ち、混合機は、触媒導入口までを混合部ａ、触媒導入口〜攪拌終了部を混合部ｂ、攪拌終了部〜吐出ノズルまでを分配部ｃとし、これらにより構成されている。分配部ｃは先端に複数のノズルｅを有し、混合された発泡性フェノール樹脂組成物が均一に分配されるように設計されている。また分配部ｃには系内の温度と圧力が測定できるように、分配部温度センサー及び分配部圧力センサーがセットされている（図示せず）。さらに、各混合部及び分配部はそれぞれ温度調整を可能にするための温調用ジャケットを備えている。この分配部温度センサーで計測された温度は４３．０℃、この分配部圧力センサーで計測された圧力は０．６５ＭＰａであった。
【００７４】
面材としてはポリエステル製不織布（旭化成せんい（株）製「スパンボンドＥ０５０３０」、秤量３０ｇ／ｍ2、厚み０．１５ｍｍ）を使用した。
下面材上に供給した発泡性フェノール樹脂組成物は、上面材で被覆されると同時に、上下面材で挟み込むようにして、スラット型ダブルコンベアへ送り、２０分の滞留時間で硬化させた。使用するスラット型ダブルコンベアを図２に示す。本コンベアは、特開２０００−２１８６３５号公報に開示されているスラット型ダブルコンベアであり、発泡性フェノール樹脂組成物が吐出されてから３分後に通過する位置の上部スラットコンベアの上下プレート間の中央に、発泡・硬化する過程のダブルコンベア温度が測定できるように、コンベア温度センサーがセットされている（図示せず）。このコンベア温度センサーで計測された温度は、８０℃であった。なお、図２中、６は面材、１０は下部スラットコンベア、２０は上部スラットコンベア、３０は保温材、３１は給気ファン、３２は排気ファン、３３は混合機、３４は切断装置、４０はパネル状のフェノール樹脂発泡体、４１は成形装置を示す。この際に利用したスラット型ダブルコンベアは、硬化中に発生する水分を外部に放出できるように設計したものである。そして、上下面材で被覆された発泡性フェノール樹脂組成物は、スラット型ダブルコンベアにより上下方向から面材を介して適度に圧力を加えることで板状に成形した。
その後、上記で得られた硬化が完了していない発泡体は、１１０℃のオーブンで２時間加熱して厚み４７．０ｍｍのフェノール樹脂発泡体を得た。
【００７５】
（実施例２）
フェノール樹脂１００質量部に対して、１号軽油に替えてノルマルドデカン１．０質量部、発泡剤を１−クロロ−３，３，３−トリフルオロプロペン（ハネウェル社製、商品名ソルスティス（登録商標）ＬＢＡ）１１．９質量部とし、コンベア温度センサーで計測されたダブルコンベア温度を７０℃に変更した以外は、実施例１と同様にして厚み４９．０ｍｍのフェノール樹脂発泡体を得た。分配部温度センサーで計測された温度は４２．１℃、分配部圧力センサーで計測された圧力は０．７１ＭＰａであった。
【００７６】
（実施例３）
フェノール樹脂１００質量部に対して、１号軽油に替えて、初留温度３１０℃、９５％留出温度５１３℃の沸点を有する液状パラフィン系オイル（コスモ石油ルブリカンツ社製、コスモニュートラル１５０）２．０質量部、発泡剤として１，１，１，４，４，４−ヘキサフルオロ−２−ブテン７０ｍｏｌ％と１−クロロ−３，３，３−トリフルオロプロペン３０ｍｏｌ％の混合物１５．２質量部とし、コンベア温度センサーで計測されたダブルコンベア温度を７５℃に変更した以外は、実施例１と同様にして厚み４７．７ｍｍのフェノール樹脂発泡体を得た。分配部温度センサーで計測された温度は４２．５℃、分配部圧力センサーで計測された圧力は０．６７ＭＰａであった。
【００７７】
（実施例４）
フェノール樹脂１００質量部に対して、発泡剤として１，１，１，４，４，４−ヘキサフルオロ−２−ブテン７０ｍｏｌ％とイソプロピルクロリド３０ｍｏｌ％の混合物１４．５質量部を使用した以外は、実施例１と同様にして厚み４９．６ｍｍのフェノール樹脂発泡体を得た。分配部温度センサーで計測された温度は４２．７℃、分配部圧力センサーで計測された圧力は０．６４ＭＰａであった。
【００７８】
（実施例５）
フェノール樹脂１００質量部に対して、ノルマルドデカンの量を２．０質量部とし、発泡剤としての１−クロロ−３，３，３−トリフルオロプロペン２０ｍｏｌ％とイソプロピルクロリド８０ｍｏｌ％の混合物を９．０質量部とし、コンベア温度センサーで計測されたダブルコンベア温度を７７℃に変更した以外は、実施例２と同様にして厚み５０．５ｍｍのフェノール樹脂発泡体を得た。分配部温度センサーで計測された温度は４１．１℃、分配部圧力センサーで計測された圧力は０．７０ＭＰａであった。
【００７９】
（実施例６）
フェノール樹脂１００質量部に対して、発泡剤として１−クロロ−３，３，３−トリフルオロプロペン８０ｍｏｌ％とイソプロピルクロリド２０ｍｏｌ％の混合物１１．１質量部を使用した以外は、実施例５と同様にして厚み４９．８ｍｍのフェノール樹脂発泡体を得た。分配部温度センサーで計測された温度は４１．５℃、分配部圧力センサーで計測された圧力は０．７４ＭＰａであった。
【００８０】
（実施例７）
フェノール樹脂１００質量部に対して、発泡剤としての１−クロロ−３，３，３−トリフルオロプロペン８０ｍｏｌ％とシクロペンタン２０ｍｏｌ％の混合物１１．５質量部を使用した以外は、実施例５と同様にして厚み４９．５ｍｍのフェノール樹脂発泡体を得た。分配部温度センサーで計測された温度は４２．２℃、分配部圧力センサーで計測された圧力は０．６６ＭＰａであった。
【００８１】
（実施例８）
フェノール樹脂１００質量部に対して、１号軽油を３．０質量部とし、発泡剤として１，１，１，４，４，４−ヘキサフルオロ−２−ブテン５０ｍｏｌ％とイソプロピルクロリド３５ｍｏｌ％とイソペンタン１５ｍｏｌ％の混合物１３．０質量部を使用した以外は、実施例１と同様にして厚み５１．８ｍｍのフェノール樹脂発泡体を得た。分配部温度センサーで計測された温度は４０．９℃、分配部圧力センサーで計測された圧力は０．６９ＭＰａであった。
【００８２】
（実施例９）
フェノール樹脂１００質量部に対して、発泡剤として１−クロロ−３，３，３−トリフルオロプロペン１３ｍｏｌ％とイソプロピルクロリド６７ｍｏｌ％とイソペンタン２０ｍｏｌ％との混合物８．４質量部を使用した以外は、実施例５と同様にして厚み５３．０ｍｍのフェノール樹脂発泡体を得た。分配部温度センサーで計測された温度は４０．５℃、分配部圧力センサーで計測された圧力は０．７５ＭＰａであった。
【００８３】
（比較例１）
１号軽油の量を０質量部に変更した（即ち、１号軽油を配合しなかった）以外は、実施例１と同様にして厚み４８．１ｍｍのフェノール樹脂発泡体を得た。分配部温度センサーで計測された温度は４２．５℃、分配部圧力センサーで計測された圧力は０．６６ＭＰａであった。
【００８４】
（比較例２）
ノルマルドデカンの量を０質量部に変更した（即ち、ノルマルドデカンを配合しなかった）以外は、実施例５と同様にして厚み５０．８ｍｍのフェノール樹脂発泡体を得た。分配部温度センサーで計測された温度は４１．３℃、分配部圧力センサーで計測された圧力は０．７２ＭＰａであった。
【００８５】
【表１】
0006600251.tif 000002
【００８６】
【表２】
0006600251.tif 000003
【００８７】
【表３】
0006600251.tif 000004
【産業上の利用可能性】
【００８８】
本発明によれば、ハロゲン化ハイドロオレフィンの優れた断熱性能を最大限に引き出して初期の熱伝導率が低いと共に、長期間にわたり低い熱伝導率を維持するフェノール樹脂発泡体及びその製造方法を提供できる。よって、本発明のフェノール樹脂発泡体は、建築用断熱材、車両用断熱材、機器用断熱材等の断熱材として好ましく使用される。
【符号の説明】
【００８９】
１・・・フェノール樹脂、２・・・沸点が１２０℃以上５５０℃以下の高沸点炭化水素、３・・・発泡剤、４・・・硬化触媒、５・・・発泡性フェノール樹脂組成物、６・・・面材、１０・・・下部スラットコンベア、２０・・・上部スラットコンベア、３０・・・保温材、３１・・・給気ファン、３２・・・排気ファン、３３・・・混合機、３４・・・切断装置、４０・・・パネル状のフェノール樹脂発泡体、４１・・・成形装置、ａ・・・混合部、ｂ・・・混合部、ｃ・・・分配部、ｄ・・・撹拌用回転子、ｅ・・・吐出用ノズル。
【図１】
0006600251.tif 000005
【図２】
0006600251.tif 000006